Brevet FR2044628A1 — publié le 19710226

La présente invention concerne les procédés d'élaboration de l'acier dans des fours à sole ouverte, par exemple dans les fours Martin. On connatt bien le procédé d'élaboration de l'acier aux riblons et minerai, dans lequel, après chargement des fondants, du mineraiet des riblons sur la sole du four on chauffe ces produits, puis on verse. dans le four de la fonte liquide et on souffle le bain obtenu avec de l'oxygène. L'inconvénient du procédé connu est le commencement à froid de l'élaboration et, par conséquent, la longue durée du processus. Dans le cas d'accélération du processus par inten- sification du soufflage, le rendement en métal liquide du procédé donné diminue fortement et. la consommation d'oxygène croit considérablement. La présente invention a pour objet un procédé d'élaboration de l'acier dans des fours à sole ouverte, qui assure un déroulement rapide du processus et un rendement élevé en métal liquide. Le procédé-proposé d'élaboration de l'acier sur sole ouverte avec remploi de oxygène pour souffler le bain obtenu avec de la fonte liquide à laquelle sont ajoutés des riblons et des fondants, consiste, suivant l'invention, à verser la fonte liquide sur un fondant chargé au préalable sur la sole du four pour former un laitier primaire, puis à chauffer la fonte Jusqutà 1550-15750C par soufflage d'oxygène et lors du soufflage à ajouter au bain liquide des riblons à une vitesse assurant le maintien de la température du bain à une valeur non inférieure à 15000C. De la sorte, dans le procédé proposé le commencement à chaud de lz'élaboration assure une combustion intensive du carbone peu de temps après le chargement de la fonte, ce qui'crée des conditions favorables pour le déroulement rapide de tous les processus et permet de fondre les riblons dans le bain. Le procédé proposé est devenu possible après Ismploi de l'oxygène pour le soufflage du bain'à haute teneur en carbone, ctest-à-dire après que le carbone de la fonte de consommateur de chaleur qu'il était, est devenu un producteur de chaleur Le procédé est appliqué de la façon suivante. La fonte liquide est versée dans le four sur une petite quantité de fondants nécessaires pour former un laitier primaire contenant de 20 à 25% de Six2. Après chargement de la fonte on commence à insuffler de l'oxygène jusqu'à ce que la température atteigne 1550-15750C. Ensuite on ajoute dans le bain (le soufflage continuant) des riblons, à une vitesse assurant le maintien de la température du bain à une valeur non inférieure à 15008C, La vitesse de fusion des riblons dépend de la vitesse de soufflage, c'est-à-dire du débit horaire d'oxygène par tonne de capacité du four, et s'élève en moyenne à 0,12-0,30 t. La durée de l'élaboration dépend du pourcentage de riblons dans -la charge, et le processus est d'autant plus long qu'il y a plus de riblons.La part des riblons dans la charge pour une intensité de soufflage donnée est choisie de tellefaçon qu'à la fin. du chargement des riblons le bain corresponde aux prescriptions du-début de l'affinage en ce qui concerne la température et la teneur en carbone. L'affinage de l'acier élaboré après fusion de tous les riblons est réalisé par la méthode usuelle. Lors des essais du procédé d'élaboration proposé dans un four de 250 t avec soufflage d'oxygène dans le bain à la vitesse de 10 m3/t, la durée de l'élaboration était de 3 à 4 heures, le débit d'oxygène de 35 à 38 m)/t, la consommation de combustible de référence de 25 à 35 kg/t. La vitesse de chargement des riblons dans le bain'était de 40 t/h. Le rendement en métal liquide a atteint 0,93. Dans le cas d'application du procédé d'élaboration connu, la durée de l'élaboration est de 5 à 6 heures et la consommation de combustible de 75 à 80 kg/t. REVENDICATION Un procédé d'élaboration de l'acier dans les fours à sole ouverte avec emploi de l'oxygène pour le soufflage du bain obtenu avec de la fonte liquide à laquelle sont ajoutés des riblons et des fondants, les riblons étant ajoutés pendant le soufflage d'oxygène, procédé caractérisé en ce que la fonte liquide est versée sur un fondant chargé au préalable sur la sole du four pour former un laitier primaire, la fonte est ensuite chauffée jusqu'à 1550/15750C par insufflation d'oxygène et, pendant le soufflage, on ajoute au bain des riblons à une vitesse assurant le maintien de la température du bain à une valeur non inférieure à 15000C.